単一の溶融池において電気アーク及びレーザービームを互いに組み合わせて使用し、そこにおいて前記溶接金属が消耗ワイヤを溶融させることにより提供され、前記溶融池が、アルミニウム系表面被覆を含む少なくとも1つの鋼材被加工物において生じ、並びにシールドガスを使用するレーザー/アークハイブリッド溶接方法であって、消耗ワイヤが少なくとも3重量の1種以上のガンマジェニック元素を含有し、前記シールドガスがヘリウム及び/又はアルゴンと、10体積未満の窒素又は酸素とから形成されていることを特徴とする方法。請求項1に記載の方法であって、前記ガンマジェニック元素が、C、Mn、Ni及びNから選択されることを特徴とする方法。請求項1又は2に記載の方法であって、前記ワイヤが多くとも20重量のガンマジェニック元素を含有することを特徴とする方法。請求項1~3の何れか1項に記載の方法であって、前記シールドガスが、ヘリウム及び/又はアルゴンと、10体積未満の窒素とから形成されていることを特徴とする方法。請求項1~4の何れか1項に記載の方法であって、当該1つ以上の鋼材被加工物が、5~100μmの厚さを有するアルミニウム系表面被覆を含む鋼材製であることを特徴とする方法。請求項1~5の何れか1項に記載の方法であって、当該1つ以上の鋼材被加工物が、50μm以下の厚さを有するアルミニウム系表面被覆を含むことを特徴とする方法。請求項1~6の何れか1項に記載の方法であって、当該1つ以上の金属被加工物が、アルミニウム及びケイ素Al/Siに基づく表面被覆を有する鋼材製であることを特徴とする方法。請求項1~7の何れか1項に記載の方法であって、当該1つ以上の金属被加工物が、アルミニウム及びケイ素に基づく表面被覆を有する鋼材製であり、前記表面被覆が70重量より多くのアルミニウムを含有していることを特徴とする方法。請求項1~8の何れか1項に記載の方法であって、前記消耗ワイヤを前記電気アーク、好ましくはMIG溶接トーチによって得られたアークで溶融させることを特徴とする方法。請求項1~9の何れか1項に記載の方法であって、前記レーザービームを発振するレーザー発振器が、CO2タイプ、ファイバタイプ、又はディスクタイプであることを特徴とする方法。請求項1~10の何れか1項に記載の方法であって、溶接されるべき当該1つ以上の被加工物が、テーラードブランク及び排気パイプ若しくは排気チューブから選択されることを特徴とする方法。請求項1~11の何れか1項に記載の方法であって、前記消耗ワイヤがC、Mn、Ni及びNから選択される複数種のガンマジェニック元素を含有することを特徴とする方法。請求項1~12の何れか1項に記載の方法であって、前記消耗ワイヤが少なくとも5重量の1種以上のガンマジェニック元素を含有することを特徴とする方法。請求項1~13の何れか1項に記載の方法であって、前記消耗ワイヤが少なくともMnを含有することを特徴とする方法。請求項1~14の何れか1項に記載の方法であって、前記消耗ワイヤが更に鉄を含有することを特徴とする方法。